(57)【要約】  本発明は、３０重量％〜９７重量％の少なくとも１つの半芳香族ポリアミド、２重量％〜５０重量％の白色顔料、０〜５０重量％の強化剤、０．１重量％〜１０重量％の遷移金属酸化物以外の少なくとも１つの金属水酸化物および／または少なくとも１つの金属酸化物、および３重量％までの有機ホスファイトを含む組成物に関する。また、本発明は、電子部品の全部または一部を形成するための前記組成物の使用、ならびに、発光ダイオード（ＬＥＤ）を有し、前記組成物から得られる材料から完全にまたは部分的に構成される反射板に関する。【特許請求の範囲】
【請求項１】
組成物の総重量に対して与えられる重量百分率で、
−  ３０重量％〜９７重量％の少なくとも１つの半芳香族ポリアミドであって、
４〜１８個の炭素原子を含む少なくとも１つの脂肪族ジアミンと、テレフタル酸を含む少なくとも１つの芳香族ジカルボン酸との重縮合から得られる、５５モル％〜１００モル％の繰り返し単位（Ａ）と、
９〜１２個の炭素原子を含むラクタム、９〜１２個の炭素原子を含む非芳香族アミノカルボン酸、および４〜３６個の炭素原子を含む少なくとも１つのジアミンと４〜３６個の炭素原子を含む少なくとも１つの非芳香族ジカルボン酸との重縮合生成物からなる群から選択される少なくとも１つの要素から得られる、０〜４５モル％の繰り返し単位（Ｂ）
を含む半芳香族ポリアミド、
−  ２重量％〜５０重量％の白色顔料、
−  ０〜５０重量％の強化剤、および
−  ０．１重量％〜１０重量％の、遷移金属酸化物を除く、少なくとも１つの金属水酸化物および／または少なくとも１つの金属酸化物、
を含む組成物であって、３重量％まででありうる含有量で有機ホスファイトも含む、組成物。
【請求項２】
前記半芳香族ポリアミドの融点が、少なくとも２６０℃、優先的に少なくとも２７０℃、さらにより優先的に少なくとも２８０℃であり、前記融点が、ＩＳＯ規格１１３５７に従ってＤＳＣにより測定されることを特徴とする、請求項１に記載の組成物。
【請求項３】
前記繰り返し単位（Ａ）の前記脂肪族ジアミンが、線状であり、６〜１４個の炭素原子および有利には１０個の炭素原子を含むことを特徴とする、請求項１または２に記載の組成物。
【請求項４】
前記ラクタムが、１０〜１２個の炭素原子を含むことを特徴とする、請求項１〜３のいずれか一項に記載の組成物。
【請求項５】
前記アミノカルボン酸が、１０〜１２個の炭素原子、有利には１１個の炭素原子を含むことを特徴とする、請求項１〜４のいずれか一項に記載の組成物。
【請求項６】
白色顔料の前記含有量が、組成物の総重量に対して１０重量％〜４０重量％の間、有利には２０重量％〜３５重量％の間であることを特徴とする、請求項１〜５のいずれか一項に記載の組成物。
【請求項７】
前記白色顔料が二酸化チタンＴｉＯ２であることを特徴とする、請求項１〜６のいずれか一項に記載の組成物。
【請求項８】
強化剤の前記含有量が、組成物の総重量に対して５重量％〜３０重量％の間、有利には１０重量％〜１５重量％の間であることを特徴とする、請求項１〜７のいずれか一項に記載の組成物。
【請求項９】
前記強化剤が、ガラス繊維等の繊維の形態であることを特徴とする、請求項１〜８のいずれか一項に記載の組成物。
【請求項１０】
金属水酸化物および／または金属酸化物の前記含有量が、組成物の総重量に対して０．５重量％〜５重量％の間、有利には１重量％〜３．５重量％の間であることを特徴とする、請求項１〜９のいずれか一項に記載の組成物。
【請求項１１】
前記金属水酸化物が、水酸化マグネシウムＭｇ（ＯＨ）２、水酸化カルシウムＣａ（ＯＨ）２および水酸化アルミニウムＡｌ（ＯＨ）３から選択され、有利には水酸化マグネシウムＭｇ（ＯＨ）２であることを特徴とする、請求項１〜１０のいずれか一項に記載の組成物。
【請求項１２】
前記金属酸化物が、酸化マグネシウムＭｇＯおよび酸化カルシウムＣａＯから選択されることを特徴とする、請求項１〜１１のいずれか一項に記載の組成物。
【請求項１３】
有機ホスファイトの前記含有量が、組成物の総重量に対して０．１重量％〜２重量％の間、有利には０．５重量％〜１重量％の間であることを特徴とする、請求項１〜１２のいずれか一項に記載の組成物。
【請求項１４】
充填剤、難燃剤活性剤が補填されていてもよい難燃剤、安定化剤（例えばＵＶ安定化剤）、可塑剤、界面活性剤、蛍光増白剤、酸化防止剤および離型剤、ならびにそれらの混合物から選択される少なくとも１つの添加剤をまた含むことを特徴とする、請求項１〜１３のいずれか一項に記載の組成物。
【請求項１５】
すべての生成物を溶融ブレンディングする段階を含むことを特徴とする、請求項１〜１４のいずれか一項に記載の組成物を調製するための方法。
【請求項１６】
特に電気産業または電子産業を目的として電子部品の全部または一部を製造するための、請求項１〜１４のいずれか一項に記載の組成物の使用。
【請求項１７】
前記電子部品が発光ダイオード（ＬＥＤ）コネクタ、スイッチまたは反射板であることを特徴とする、請求項１６に記載の使用。
【請求項１８】
請求項１〜１４のいずれか一項に記載の組成物から得られる材料から完全にまたは部分的に構成される、発光ダイオード（ＬＥＤ）反射板。
【発明の詳細な説明】
【技術分野】
【０００１】
本発明は、半芳香族ポリアミドを含む組成物、さらに、特に電子部品の製造における、より特に発光ダイオード（ＬＥＤ）反射板の製造におけるその使用に関する。
【背景技術】
【０００２】
電子機器（テレビ、コンピュータ、電話、タッチタブレットなど）のための特定の型式のスクリーンの構築は、すでに数年間、その高い発光効率のために発光ダイオード（ＬＥＤ）を照明の主な供給源として統合することによってきた。
【０００３】
しかし、この発光効率を持続させるために、ＬＥＤにより生じる光を反射する要素は、これらのＬＥＤの製造プロセスの間または機能する間に生じる高温下で損なわれない、すなわちその白い色を失わないことが必要である。結果として、これらの要素（反射板）は高い耐熱性を有する材料で設計されることが必要である。
【０００４】
そのような耐熱性を有する材料は、特に、特開２００６−２５７３１４号明細書に記載される少なくとも１つの半芳香族ポリアミドを含む組成物から得ることができる。
【０００５】
より特に、特開２００６−２５７３１４号明細書に記載される組成物は、１００重量部の半芳香族ポリアミドあたり：
−  ５〜１００重量部の二酸化チタンＴｉＯ２、
−  繊維状充填剤および針状充填剤から選択される２０〜１００重量部の強化剤、および
−  ０．５〜３０重量部の水酸化マグネシウム
を含み、前記半芳香族ポリアミドは、５０モル％〜１００モル％のテレフタル酸単位を含有するジカルボン酸単位と、６０％〜１００％の１，９−ノナンジアミンおよび／または２−メチル−１，８−オクタンジアミンを含むジアミン単位とを含む。
【０００６】
かかる組成物は、耐熱性の点で申し分のないことが分かった。つまり、それから得られる材料の特性は、ＬＥＤの製造中かまたは機能時のＬＥＤにより生じる温度の作用の下でほんのわずかにしか損なわれない。
【０００７】
しかし、本出願人は、これらの組成物はもう一つの重要な基準を完全に満たすわけではないことを見出した。その基準とは、これらの組成物から得られる材料の反射率を損なう着色、特に黄変を遅らせることによるＬＥＤスクリーンの発光効率をさらに最適化するための、ＬＥＤにより生じる光に対する耐性である。
【０００８】
【特許文献１】特開２００６−２５７３１４号明細書
【発明の概要】
【０００９】
したがって、ＬＥＤ反射板の全部または一部を構成することのできる材料を得ることを可能にする組成物を見出すことが真に必要であり、この材料は、非常に良好な耐熱性（温度がＬＥＤの製造プロセス中に生じるか、または機能時にＬＥＤにより生じるかに関わらず、温度に対する抵抗性）および非常に良好なＬＥＤ耐性（ＬＥＤにより生じる光に対する抵抗性）を同時に有するものである。
【００１０】
本出願人は、これらの耐熱性およびＬＥＤ耐性は、組成物の総重量に対して与えられる以下の重量百分率を含む組成物から得られる材料によって、一緒に実現されることを見出した：
−  ・４〜１８個の炭素原子を含む少なくとも１つの脂肪族ジアミンと、テレフタル酸を含む少なくとも１つの芳香族ジカルボン酸との重縮合から得られる、５５モル％〜１００モル％の繰り返し単位（Ａ）、および
・９〜１２個の炭素原子を含むラクタム、９〜１２個の炭素原子を含む非芳香族アミノカルボン酸および、４〜３６個の炭素原子を含む少なくとも１つのジアミンと、４〜３６個の炭素原子を含む少なくとも１つの非芳香族ジカルボン酸の重縮合生成物からなる群から選択される少なくとも１つの要素から得られる、０〜４５モル％の繰り返し単位（Ｂ）
を含む３０重量％〜９７重量％の少なくとも１つの半芳香族ポリアミド、
−  ２重量％〜５０重量％の白色顔料、
−  ０〜５０重量％の強化剤、および
−  ０．１重量％〜１０重量％の、遷移金属酸化物を除く、少なくとも１つの金属水酸化物および／または少なくとも１つの金属酸化物、
であって前記組成物は、３重量％まででありうる含有量で有機ホスファイトも含む。
【００１１】
また、本発明の主題は、ＬＥＤ反射板の全部または一部を構成することを目的とする材料を得るための、本発明に従う組成物の使用である。
【００１２】
最後に、本発明の主題は、本発明に従う組成物から得られる材料から完全にまたは部分的に構成される発光ダイオード（ＬＥＤ）反射板である。
【発明を実施するための形態】
【００１３】
本発明のその他の特徴、態様、対象および利点は、以下の説明を読むことでより一層明らかに浮かび上がるであろう。
【００１４】
ポリアミドを定義するために使用される専門語は、ＩＳＯ規格１８７４−１：１９９２「プラスチック類−成形および押出用のポリアミド（ＰＡ）材料−第１部：名称」、特に３頁（表１および表２）に記載され、当業者に周知である。
【００１５】
さらに、この説明で使用される表現「〜から〜まで」および「〜と〜との間」は、言及される限界を含むものと理解されるべきであることが指摘される。
【００１６】
本発明は、本明細書の下文に詳述される少なくとも１つの特定の半芳香族ポリアミドを３０重量％〜９７重量％、白色顔料を２重量％〜５０重量％、強化剤を０〜５０重量％および少なくとも１つの金属水酸化物および／または少なくとも１つの金属酸化物（遷移金属酸化物を除く）を０．１重量％〜１０重量％含む組成物に関し、前記組成物は、３重量％まででありうる含有量で有機ホスファイトも含む。
【００１７】
ちょうど言及された重量百分率は、本発明に従う組成物の総重量に対して与えられることが指摘される。
【００１８】
本出願人は、驚くことに、かつ予想外に、本発明に従う組成物が、反射板の耐熱性を、既知組成物、特に特開２００６−２５７３１４号から得られる反射板の耐熱性のレベルで維持することを可能にし、一方、そのＬＥＤ耐性を大幅に改善することを可能にすることを観察することができた。
【００１９】
本発明に従う組成物は、組成物の総重量に対して、３０％〜９７重量％の少なくとも１つの半芳香族ポリアミドを含む。
【００２０】
有利には、組成物中の半芳香族ポリアミド（類）の重量割合は、組成物の総重量に対して、３５重量％〜８４重量％の間であり、有利には４０重量％〜６８重量％の間である。
【００２１】
本発明の第１の実施形態によれば、組成物の半芳香族ポリアミドは、
−  ５５モル％〜１００モル％の４〜１８個の炭素原子を含む脂肪族ジアミンとテレフタル酸との重縮合から得られる繰り返し単位（Ａ）および
−  ９〜１２個の炭素原子を含むラクタム、９〜１２個の炭素原子を含むアミノカルボン酸から得られるか、または４〜３６個の炭素原子を含むジアミンと４〜３６個の炭素原子を含む非芳香族ジカルボン酸との重縮合生成物から得られる０〜４５モル％の繰り返し単位（Ｂ）
からなる。
【００２２】
本発明の特定の変形形態では、半芳香族ポリアミドは、繰り返し単位（Ａ）だけを含んでよく、結果的にホモポリアミドであってよい。
【００２３】
本発明の第２の実施形態によれば、組成物の半芳香族ポリアミドは、
−  ４〜１８個の炭素原子を含む少なくとも１つの脂肪族ジアミンと、テレフタル酸を含む少なくとも１つの芳香族ジカルボン酸との重縮合から得られる５５モル％〜１００モル％の繰り返し単位（Ａ）、および
−  ９〜１２個の炭素原子を含むラクタム、９〜１２個の炭素原子を含むアミノカルボン酸および、４〜３６個の炭素原子を含む少なくとも１つのジアミンと、４〜３６個の炭素原子を含む少なくとも１つの非芳香族ジカルボン酸の重縮合生成物からなる群から選択される少なくとも１つの要素から得られる、０〜４５モル％の繰り返し単位（Ｂ）を含む。
【００２４】
本発明の別の特定の変形形態では、半芳香族ポリアミドは、繰り返し単位（Ａ）だけを有してよく、結果的に、半芳香族単位だけによって形成されるコポリアミドに相当しうる。
【００２５】
本発明の第１または第２の実施形態の変形形態では、本発明に従う組成物の半芳香族ポリアミドは、６０モル％〜９０モル％の繰り返し単位（Ａ）および１０モル％〜４０モル％の繰り返し単位（Ｂ）を含むことができる。
【００２６】
別の変形形態では、本発明に従う組成物の半芳香族ポリアミドは、７０モル％〜８０モル％の繰り返し単位（Ａ）および２０モル％〜３０モル％の繰り返し単位（Ｂ）で構成されてよい。
【００２７】
有利には、半芳香族ポリアミド（類）は、少なくとも２６０℃、優先的に少なくとも２７０℃、さらにより優先的に少なくとも２８０℃の融点を特徴とし、この融点は、ＩＳＯ規格１１３５７に従って、ＤＳＣにより測定される。
【００２８】
別に言及されない限り、後に続く説明は、該半芳香族ポリアミドが上に言及される第１の実施形態に相当するかまたは第２の実施形態に相当するかに関わらず、半芳香族ポリアミドにあてはまる。
【００２９】
本発明に従う組成物の半芳香族ポリアミドの繰り返し単位（Ａ）は、１つまたは少なくとも１つのジアミンと、１つまたは少なくとも１つの芳香族ジカルボン酸の重縮合から得られ、前記少なくとも１つの芳香族ジカルボン酸は、テレフタル酸である。言い換えれば、１つの芳香族ジカルボン酸だけが重縮合中に使用される場合、それはテレフタル酸である。数種類の芳香族ジカルボン酸が重縮合中に使用される場合、テレフタル酸は、これらの酸の中で、好ましくはすべてのその他の芳香族ジカルボン酸に対して優勢なモル割合で必ず存在する。
【００３０】
この繰り返し単位（Ａ）を得るために使用されるジアミンは、少なくとも３個の炭素原子を含む線状主鎖を有する脂肪族ジアミンである。
【００３１】
この線状主鎖は、適切な場合、１以上のメチルおよび／またはエチル置換基を含んでよく；後者の配置の場合、それは「分枝脂肪族ジアミン」と呼ばれる。主鎖が置換基を含まない場合、脂肪族ジアミンは「線状脂肪族ジアミン」と呼ばれる。
【００３２】
それがメチルおよび／またはエチル置換基を主鎖に含んでいるかいないかに関わらず、この繰り返し単位（Ａ）を得るために使用される脂肪族ジアミンは、４〜１８個の炭素原子、有利には６〜１４個の炭素原子、優先的には１０個の炭素原子を含む。
【００３３】
このジアミンが線状脂肪族ジアミンである場合、それは式Ｈ２Ｎ−（ＣＨ２）ｘ−ＮＨ２に相当し、ブタンジアミン、ペンタンジアミン、ヘキサンジアミン、ヘプタンジアミン、オクタンジアミン、ノナンジアミン、デカンジアミン、ウンデカンジアミン、ドデカンジアミン、トリデカンジアミン、テトラデカンジアミン、ヘキサデカンジアミン、オクタデカンジアミンおよびオクタデセンジアミンから選択されうる。言及したばかりの線状脂肪族ジアミンはすべて、ＡＳＴＭ規格Ｄ６８６６の意味の範囲内で生物起源であるという利点を有する。
【００３４】
このジアミンが分枝脂肪族ジアミンである場合、それは特に２−メチルペンタンジアミンまたは２−メチル−１，８−オクタンジアミンであってよい。
【００３５】
ジアミンは、有利には本発明の意味の範囲内の線状脂肪族ジアミンである。好ましくは、このジアミンはデカンジアミンである。
【００３６】
この繰り返し単位（Ａ）を得るために、４〜１８個、有利には６〜１４個、優先的には１０個の炭素原子を含む脂肪族ジアミンだけを使用することが想定されうる。
【００３７】
２種またはそれ以上の脂肪族ジアミンの混合物も想定することができ、これらの脂肪族ジアミンはすべて必ず４〜１８個、有利には６〜１４個、優先的には１０個の炭素原子を含み、明らかに対が異なっている。その結果、この事例は本発明の第２の実施形態に入る。
【００３８】
この繰り返し単位（Ａ）を得るために使用されるジカルボン酸（類）は、芳香族ジカルボン酸であり、その中には必ずテレフタル酸（Ｔと示される）がある。
【００３９】
したがって、この繰り返し単位（Ａ）を得るために、テレフタル酸だけを使用することが想定されうる。
【００４０】
少なくとものテレフタル酸を含む２種またはそれ以上の芳香族ジカルボン酸の混合物も想定されてよく、これらのその他の酸は、明らかに対が異なっている。その結果、この事例は本発明の第２の実施形態に入る。
【００４１】
これまたはこれらのその他の芳香族ジカルボン酸（類）は、イソフタル酸（Ｉと示される）およびナフタレン二酸から選択されてよい。ナフタレン酸の中で、特にナフタレン−２，６−ジカルボン酸が言及されうる。
【００４２】
より優先的には、繰り返し単位（Ａ）は、次の単位を示す：６．Ｔ、８．Ｔ、９．Ｔ、１０．Ｔ、１１．Ｔ、１２．Ｔ、１０．Ｔ／６．Ｔ、１０．Ｔ／１２．Ｔ、６．Ｔ／６．Ｉおよび１０．Ｔ／１０．Ｉ。
【００４３】
本発明に従う組成物の半芳香族ポリアミドの繰り返し単位（Ｂ）は、以下の化合物の少なくとも１つから得られる：
−  ラクタム、
−  アミノカルボン酸、および／または
−  ジアミンと非芳香族ジカルボン酸の重縮合の生成物。
【００４４】
この繰り返し単位（Ｂ）を得るため、言及したばかりの化合物の１つだけを使用することが想定されうる。
【００４５】
この繰り返し単位（Ｂ）を得るため、記載したばかりの化合物の２種またはそれ以上の混合物も想定されうる。その結果、この事例は本発明の第２の実施形態に入る。
【００４６】
この繰り返し単位（Ｂ）を得るために使用されるラクタムは、９〜１２個の炭素原子、有利には１０〜１２個の炭素原子を含むラクタムである。したがって、それはデカノラクタム、ウンデカノラクタムおよびラウリルラクタムから選択されてよく、優先的にはラウリルラクタムである。
【００４７】
この繰り返し単位（Ｂ）を得るため、９〜１２個の炭素原子を含むラクタムの１つだけを使用することが想定されうる。
【００４８】
２種またはそれ以上のラクタムの混合物も想定されてよく、これらのラクタムはすべて必ず９〜１２個の炭素原子を含み、明らかに対が別個である。その結果、この事例は本発明の第２の実施形態に入る。
【００４９】
この繰り返し単位（Ｂ）を得るために使用されるアミノカルボン酸は、９〜１２個の炭素原子、有利には１０〜１２個の炭素原子を含むアミノカルボン酸である。
【００５０】
本発明の有利な変形形態において、このアミノカルボン酸は線状であり、分枝していない。したがって、それは９−アミノノナン酸、１０−アミノデカン酸、１０−アミノウンデカン酸、１１−アミノウンデカン酸および１２−アミノドデカン酸から選択される。
【００５１】
優先的には、アミノカルボン酸は、１１−アミノウンデカン酸であり、これもＡＳＴＭ規格Ｄ６８６６の意味の範囲内で生物起源であるという利点を有する。
【００５２】
この繰り返し単位（Ｂ）を得るため、９〜１２個の炭素原子を含むアミノカルボン酸の１つだけを使用することが想定されうる。
【００５３】
２種またはそれ以上のアミノカルボン酸の混合物も想定されてよく、これらのアミノカルボン酸はすべて必ず９〜１２個の炭素原子を含み、明らかに対が異なっている。その結果、この事例は本発明の第２の実施形態に入る。
【００５４】
繰り返し単位（Ｂ）は、１つまたは少なくとも１つのジアミンと１つまたは少なくとも１つの非芳香族ジカルボン酸との重縮合から得られてもよく、これらのジアミンおよび非芳香族ジカルボン酸は、各々、４〜３６個、有利には６〜１８個、優先的には１０〜１４個の炭素原子を含む。
【００５５】
この繰り返し単位（Ｂ）を得るために使用されるジアミンは、線状もしくは分枝状脂肪族ジアミン、脂環式ジアミンおよびアルキル芳香族ジアミンから選択されてよい。
【００５６】
このジアミンが脂肪族および線状である場合、それは式Ｈ２Ｎ−（ＣＨ２）ｘ−ＮＨ２に相当し、ブタンジアミン、ペンタンジアミン、ヘキサンジアミン、ヘプタンジアミン、オクタンジアミン、ノナンジアミン、デカンジアミン、ウンデカンジアミン、ドデカンジアミン、トリデカンジアミン、テトラデカンジアミン、ヘキサデカンジアミン、オクタデカンジアミン、オクタデセンジアミン、エイコサンジアミン、ドコサンジアミンおよび脂肪酸から得られるジアミンから選択されてよい。
【００５７】
このジアミンが脂肪族および分枝状である場合、それは特に２−メチルペンタンジアミンまたは２−メチル−１，８−オクタンジアミンでありうる。
【００５８】
このジアミンが脂環式である場合、それは、ビス（３，５−ジアルキル−４−アミノシクロヘキシル）メタン、ビス（３，５−ジアルキル−４−アミノシクロヘキシル）エタン、ビス（３，５−ジアルキル−４−アミノシクロヘキシル）プロパン、ビス（３，５−ジアルキル−４−アミノシクロヘキシル）ブタン、ビス（３−メチル−４−アミノシクロヘキシル）メタン（ＢＭＡＣＭまたはＭＡＣＭ）、ｐ−ビス（アミノシクロヘキシル）メタン（ＰＡＣＭ）およびイソプロピリデンジ（シクロヘキシルアミン）（ＰＡＣＰ）から選択されてよい。また、それは以下の炭素骨格：ノルボルニルメタン、シクロヘキシルメタン、ジシクロヘキシルプロパン、ビス（メチルシクロヘキシル）、ビス（メチルシクロヘキシル）プロパンを含みうる。これらの脂環式ジアミンの非網羅的リストは、刊行物「Ｃｙｃｌｏａｌｉｐｈａｔｉｃ  Ａｍｉｎｅｓ」（Ｅｎｃｙｃｌｏｐａｅｄｉａ  ｏｆ  Ｃｈｅｍｉｃａｌ  Ｔｅｃｈｎｏｌｏｇｙ，  Ｋｉｒｋ−Ｏｔｈｍｅｒ，  ４ｔｈ  Ｅｄｉｔｉｏｎ  （１９９２）、ｐｐ．  ３８６−４０５）に記載されている。
【００５９】
このジアミンがアルキル芳香族である場合、それは、１，３−キシリレンジアミンおよび１，４−キシリレンジアミンから選択されてよい。
【００６０】
この繰り返し単位（Ｂ）を得るために使用されるジカルボン酸は、それ自体が非芳香族であり、線状もしくは分枝状脂肪族ジカルボン酸および脂環式ジカルボン酸から選択されてよい。
【００６１】
このジカルボン酸が脂肪族かつ線状である場合、それは、コハク酸、ペンタン二酸、アジピン酸、ヘプタン二酸、オクタン二酸、アゼライン酸、セバシン酸、ウンデカン二酸、ドデカン二酸、ブラシル酸、テトラデカン二酸、ヘキサデカン二酸、オクタデカン二酸、オクタデセン二酸、エイコサン二酸、ドコサン二酸および３６個の炭素を含有する脂肪酸二量体から選択されてよい。
【００６２】
上に言及される脂肪酸二量体は、特に欧州特許第０４７１５６６号明細書に記載される、長鎖炭化水素系不飽和一塩基性脂肪酸（例えばリノール酸およびオレイン酸など）のオリゴマー化または重合により得られる二量体化された脂肪酸である。
【００６３】
このジカルボン酸が脂環式である場合、それは以下の炭素骨格：ノルボルニルメタン、シクロヘキサン、シクロヘキシルメタン、ジシクロヘキシルメタン、ジシクロヘキシルプロパン、ビス（メチルシクロヘキシル）、ビス（メチルシクロヘキシル）プロパンを含みうる。
【００６４】
この繰り返し単位（Ｂ）を得るため、ジアミンの１つだけおよび非芳香族ジカルボン酸の１つだけを使用することが想定されうる。
【００６５】
この繰り返し単位（Ｂ）を得るため、２種またはそれ以上のジアミンと、１、２種またはそれ以上の非芳香族ジカルボン酸との混合物も想定されてよく、また、２種またはそれ以上の非芳香族ジカルボン酸と、１、２種またはそれ以上のジアミンとの混合物も想定されてよい。すべての場合において、これらのジアミンおよび非芳香族ジカルボン酸はすべて、各々、４〜３６個の炭素原子を含み、明らかに対が異なっている。その結果、この事例は本発明の第２の実施形態に入る。
【００６６】
好ましくは、繰り返し単位（Ｂ）は、これらの単位がラクタム、アミノカルボン酸またはジアミンと非芳香族ジカルボン酸の反応の生成物に由来するかどうかに関わらず、非分枝線状脂肪族単位を意味する。
【００６７】
より優先的には、繰り返し単位（Ｂ）は以下の単位：６、１１、１２、６．１０、６．１２、６．１４、６．１８、１０．１０、１０．１２、１０．１４、１０．１８、１２．１０、１２．１２、１２．１４および１２．１８を意味する。
【００６８】
本発明の第１の実施形態に対して想定されうる組合せの中で、以下の半芳香族ポリアミドが、特に明白な関心対象である：それらは、１０／６．Ｔ、１１／６．Ｔ、１２／６．Ｔ、１０／９．Ｔ、１０／１０．Ｔ、１０／１１．Ｔ、１０／１２．Ｔ、１１／９．Ｔ、１１／１０．Ｔ、１１／１１．Ｔ、１１／１２．Ｔ、１２／９．Ｔ、１２／１０．Ｔ、１２／１１．Ｔ、１２／１２．Ｔ、６．１０／６．Ｔ、６．１２／６．Ｔ、１０．１０／６．Ｔ、１０．１２／６．Ｔ、６．１０／１０．Ｔ、６．１２／１０．Ｔ、１０．１０／１０．Ｔ、１０．１２／１０．Ｔ、６．１０／１２．Ｔ、６．１２／１２．Ｔ、１０．１０／１２．Ｔおよび１０．１２／１２Ｔから選択される式の１つに相当するコポリアミドである。
【００６９】
本発明の第２の実施形態に対して想定されうる組合せの中で、以下の半芳香族ポリアミドが、特に明白な関心対象である：それらは、１１／１２／６．Ｔ、１１／１２／１０．Ｔ、１１／１２／１１．Ｔ、１１／１２／１２．Ｔ、１０／６．Ｔ／１０．Ｔ、１０／６．Ｔ／１１．Ｔ、１０／６．Ｔ／１２．Ｔ、１０／１０．Ｔ／１１．Ｔ、１０／１０．Ｔ／１２．Ｔ、１０／１１．Ｔ／１２．Ｔ、１１／６．Ｔ／１０．Ｔ、１１／６．Ｔ／１１．Ｔ、１１／６．Ｔ／１２．Ｔ、１１／１０．Ｔ／１１．Ｔ、１１／１０．Ｔ／１２．Ｔ、１１／１１．Ｔ／１２．Ｔ、１２／６．Ｔ／１０．Ｔ、１２／６．Ｔ／１１．Ｔ、１２／６．Ｔ／１２．Ｔ、１２／１０．Ｔ／１１．Ｔ、１２／１０．Ｔ／１２．Ｔ、１２／１１．Ｔ／１２．Ｔ、１０／６．Ｔ／６．Ｉ、１０／１０．Ｔ／１０．Ｉ、１１／６．Ｔ／６．Ｉ、１１／９．Ｔ／９．Ｉ、１１／１０．Ｔ／１０．Ｉ、１１／１１．Ｔ／１１．Ｉ、１１／１２．Ｔ／１２．Ｉ、１２／６．Ｔ／６．Ｉ、１２／９．Ｔ／９．Ｉ、１２／１０．Ｔ／１０．Ｉ、１２／１１．Ｔ／１１．Ｉおよび１２／１２．Ｔ／１２．Ｉから選択される式の１つに相当するコポリアミドである。
【００７０】
本発明に従う組成物は、１つだけの半芳香族ポリアミドを含んでもよいし、上記の２種またはそれ以上の半芳香族ポリアミドの混合物を含んでもよく、これまたはこれらの半芳香族ポリアミドは第１および／または第２の実施形態に従う。
【００７１】
半芳香族ポリアミド（類）に加えて、本発明に従う組成物は、組成物の総重量に対して、２重量％〜５０重量％の白色顔料を含む。
【００７２】
具体的には、白色顔料は、本発明に従う組成物から得られる材料の反射率を改善し、これはＬＥＤ反射板の製造での使用に対する主な関心事である。
【００７３】
有利には、組成物中の白色顔料の重量割合は、組成物の総重量に対して１０重量％〜４０重量％の間、有利には２０重量％〜３５重量％の間である。
【００７４】
一般に使用される白色顔料は、酸化亜鉛ＺｎＯおよび二酸化チタンＴｉＯ２である。有利には、二酸化チタンＴｉＯ２が使用される。
【００７５】
また、本発明に従う組成物は、組成物の総重量に対して５０重量％まででありうる含有量で強化剤も含んでよい。
【００７６】
有利には、強化剤の重量割合は、組成物の総重量に対して５重量％〜３０重量％の間、有利には１０重量％〜１５重量％の間である。
【００７７】
有利な変形形態によれば、強化剤は、白色または透明な繊維の形状である。これらの繊維は、特にガラス繊維、マイカ繊維、アラミド繊維（完全に芳香族ポリアミド）から選択されてよい。有利には、この繊維はガラス繊維である。
【００７８】
一般に使用されるガラス繊維は、有利には０．２０〜２５ｍｍの間のサイズを有する。
【００７９】
繊維の半芳香族ポリアミド（類）への接着を改善するために、当業者に公知のシランまたはチタネートなどのカップリング剤を組成物に添加することができる。
【００８０】
本発明に従う組成物はまた、組成物の総重量に対して、０．１％〜１０重量％の少なくとも１つの金属水酸化物および／または少なくとも１つの金属酸化物（遷移金属酸化物を除く）を含む。
【００８１】
有利には、上述の金属水酸化物および／または酸化物の重量割合は、組成物の総重量に対して０．５％〜５重量％の間、有利には１％〜３．５重量％の間である。
【００８２】
この金属水酸化物は、１つだけのまたは数種類の金属の酸化物−水酸化物の形態であってよい。
【００８３】
有利な変形形態によれば、金属水酸化物は、水酸化マグネシウムＭｇ（ＯＨ）２、水酸化カルシウムＣａ（ＯＨ）２および水酸化アルミニウムＡｌ（ＯＨ）３から選択され、有利には水酸化マグネシウムＭｇ（ＯＨ）２である。
【００８４】
使用される金属酸化物は、１つだけのまたは数種類の金属の酸化物であってよく、該金属（類）は遷移金属ではない。それは、特に、アルカリ金属および／またはアルカリ土類金属の酸化物でありうる。好ましくは、アルカリ土類金属の酸化物が使用される。
【００８５】
有利な変形形態によれば、金属酸化物は、酸化マグネシウムＭｇＯおよび酸化カルシウムＣａＯから選択される。
【００８６】
１つだけのまたは数種類の金属水酸化物と、１つだけのまたは数種類の上述のものなどの金属酸化物の混合物を使用することは、明らかに可能である。
【００８７】
本発明に従う組成物はまた、組成物の総重量に対して３重量％まででありうる含有量で有機ホスファイトも含む。
【００８８】
有利には、有機ホスファイトの重量割合は、組成物の総重量に対して０．１重量％〜２重量％の間、有利には０．５重量％〜１重量％の間である。
【００８９】
本発明者らは、この有機ホスファイトを本発明の組成物に比較的少量で添加することが、前記組成物から得られる材料の耐熱性を維持することと合わせてＬＥＤ耐性を改善することによって発光効率を改善することを可能にすることを見出した。
【００９０】
本発明に従う組成物は、少なくとも１つの通常の添加剤またはポリアミドも含むことができる。
【００９１】
これらの添加剤の中で、充填剤、所望により難燃剤活性剤を添加した難燃剤、安定化剤（例えばＵＶ安定化剤など）、可塑剤、界面活性剤、蛍光増白剤、酸化防止剤、離型剤、およびそれらの混合物を特に挙げることができる。
【００９２】
それらの性質の関数として、添加剤は、組成物の総重量に対して９０重量％まで、有利には１重量％〜６０重量％、好ましくは２０重量％〜５０重量％、より優先的には約４０重量％に相当しうる。
【００９３】
本発明の組成物に導入することのできる充填剤の中で、無機充填剤、例えばカオリン、珪灰石、タルク、シリカ、ゼオライトなどを挙げることができ、タルクおよびシリカは核剤としても公知であることが指摘される。
【００９４】
既知難燃剤の中で、メラミンシアヌレートおよびまたリン、赤リン（米国特許第３７７８４０７号）などのその誘導体、リン酸塩およびホスフィナートも挙げることができる。また、仏国特許第２９００４０９号明細書に記載される難燃剤および難燃剤活性剤も挙げることができ、それは半芳香族ポリアミドに基づく組成物に特に適している。
【００９５】
リン添加剤を添加することにより（その中にはさらに難燃性のものもありうる）、本発明に従う組成物から得られる材料の反射率はさらに改良されることが指摘される。
【００９６】
ＬＥＤ反射板を目的とする材料のための組成物で通常使用されるＵＶ安定化剤の中で、ヒンダードアミン光安定化剤（ＨＡＬＳ）を挙げることができる．
【００９７】
安定化剤、特にＵＶ安定化剤は、組成物の総重量に対して６重量％まで、有利には０．０５重量％〜３重量％、好ましくは０．１重量％〜１重量％に相当しうる。
【００９８】
酸化防止剤の中で、フェノール性抗酸化剤を挙げることができる。
【００９９】
離型剤の中で、天然ワックス、ステアリン酸カルシウムおよびモンタン酸カルシウムを挙げることができる。
【０１００】
本発明に従う組成物はまた、少なくとも第２のポリマーをさらに含んでよい。
【０１０１】
有利には、この第２のポリマーは、半結晶性ポリアミド、非晶性ポリアミド、半結晶性コポリアミド、非晶性コポリアミド、ポリエーテルアミド、ポリエステルアミド、ポリフェニレンスルフィド（ＰＰＳ）、芳香族ポリエステル、アリールアミド、およびそれらの混合物から選択されうる。
【０１０２】
特に、この第２のポリマーは、架橋されていてもいなくてもよい、１以上の官能性ポリオレフィン（例えば耐衝撃性改良剤など）または非官能性ポリオレフィンでありうる。
【０１０３】
本発明に従う組成物は、均質な混合物を得ることを可能にするいずれの方法、例えば溶融押出、圧縮またはロールブレンディングによっても調製されうる。
【０１０４】
より特に、本発明に従う組成物は、例えば「直接」法において、すべての生成物の溶融ブレンディングにより調製することができる。
【０１０５】
有利には、組成物は、当業者に公知の道具、例えば二軸押出機、共混錬機または内部ミキサーなどで配合することによって細粒の形態で得ることができる。
【０１０６】
次に、上記の調製プロセスによって得られる本発明に従う組成物は、使用のため、または当業者に公知のその後の変換のために、射出成形機または押出機などの道具を用いて変換されてよい。
【０１０７】
本発明は、したがって上に定義される少なくとも１つの組成物を用いる注射、押出、押出ブロー成形、共押出、マルチインジェクションによって得られる物品にも関する。
【０１０８】
本発明に従う組成物を調製するためのプロセスはまた、二軸押出機による供給（中間の粒状化を行わない）、射出成形機または押出機を、当業者に公知の実施装置に従って使用することができる。
【０１０９】
また、本発明は、粉末、細粒、単層構造または多層構造の少なくとも１つの層を作成するための、上記の組成物の使用にも関する。
【０１１０】
上記の組成物は、部品、特に射出成形部品を得るために使用することができる。
【０１１１】
これらの部品の中で、最も特に発光ダイオード（ＬＥＤ）反射板を挙げることができる。
【０１１２】
かかる部品は、大概の産業分野向け、特に電気およびエレクトロニクス産業向けでありうる。
【０１１３】
かかる部品は、最も特に、表面実装技術（ＳＭＴ）として公知の技術によって本発明に従う組成物を用いて処理されてよい。この組成物は、特にろう付け組成物として使用することができる。
【０１１４】
最後に、本発明は、上記の組成物から得られる材料で完全にまたは部分的に構成される発光ダイオード（ＬＥＤ）反射板に関する。
【実施例】
【０１１５】
製品
試験した組成物は、以下の製品から調製した：
ポリアミド１１／６．Ｔ：このコポリアミドは、１１−アミノカルボン酸から誘導される繰り返し単位（Ｂ）３３モル％、およびヘキサンジアミンとテレフタル酸の重縮合から誘導される繰り返し単位（Ａ）６７モル％を含み、９５℃のガラス転移温度Ｔｇ、３１５℃の融点Ｔｍ、０．９の固有粘度および５０Ｊ／ｇの融解熱を有する。
ポリアミド１１／１０．Ｔ：このコポリアミドは、１１−アミノカルボン酸から誘導される繰り返し単位（Ｂ）１０モル％、およびデカンジアミンとテレフタル酸の重縮合から誘導される繰り返し単位（Ａ）９０モル％を含み、９５℃のガラス転移温度Ｔｇ、３０５℃の融点Ｔｍ、０．９の固有粘度および６０Ｊ／ｇの融解熱を有する。
ＴｉＯ２：この酸化チタンは、Ｋｒｏｎｏｓ社により販売されるＫｒｏｎｏｓ  ２２２２等級に相当する。
ガラス繊維（ＧＦ）：これらのガラス繊維はアサヒ社により販売されるＣＳ  ０３  ＪＡ  ＦＴ  ６９２グレードに相当する。
Ｍｇ（ＯＨ）２：この水酸化マグネシウムは、アルベマール社により販売されるＭａｇｎｉｆｉｎ  Ｈ１０グレードに相当する。
ホスファイト：この有機ホスファイトは、チバ社により販売されるＩｒｇａｆｏｓ  ＰＥＰ−Ｑグレードに相当する。
タルク：この核剤は、Ｌｕｚｅｎａｃ  ＮＶ社により販売されるＳｔｅａｍｉｃ  ００Ｓ  Ｄ  Ｇグレードに相当する。
酸化防止剤：これは、Ａｄｅｋａ  Ｐａｌｍａｒｏｌｅ社により販売されるフェノール性抗酸化剤であるＡＤＫ  ＳＴＡＢ  ＡＯ８０等級である。
離型剤：この薬剤はステアリン酸カルシウムである。
ＨＡＬＳ：このＵＶ安定化剤は、チバ社により販売されるＣｈｉｍａｓｏｒｂ  ９４４グレードに相当する。
【０１１６】
組成物１〜６／試験片Ａ〜Ｆ
組成物は、Ｗｅｒｎｅｒ−Ｐｆｌｅｉｄｅｒｅｒ  ＺＳＫ４０二軸押出機で、スクリュー速度２５０回転／分、流量６０ｋｇ／時および温度３２０℃で、溶融状態で配合する（ブレンドする）ことにより調製された。
【０１１７】
調製した６種類の組成物１〜６の各々の配合を下の表１に示す。
【表１】
2014520190.tif 000002
【０１１８】
組成物３および６は、本発明に従う２種類の組成物であるが、組成物１、２、４および５は、比較組成物である。
【０１１９】
試験片Ａ〜Ｆは、それぞれ、ＩＳＯ規格Ｒ５２７に従って組成物１〜６の各々から調製した。
【０１２０】
試験結果
６つの組成物Ａ〜Ｆから得られる材料の高温への抵抗性（下の表２中で「耐熱性」と示される）を評価するため、１７０℃の加熱空気中１６８時間の老化試験を上述の試験片で実施した。
【０１２１】
これらの同じ材料のＬＥＤにより生じる光に対する抵抗性（以下、表２中で「ＬＥＤ耐性」）を評価するため、上述の試験片を、８０℃の環境で４００時間、青色ＬＥＤ光（波長４４０ｎｍ）に当てた。
【０１２２】
試験片の耐熱性およびＬＥＤ耐性をそれぞれ評価した。得られた値を下の表２に報告する。以下の略語の各々は次の通りである：
−  「−」は、「不良」を意味する
−  「＋−」は、「適度」を意味する
−  「＋」は、「良好」を意味する
−  「＋＋」は、「非常に良好」を意味する
−  「＋＋＋」は、「優良」を意味する
【表２】
2014520190.tif 000003
【０１２３】
０．５重量のホスファイトを本発明に従う組成物に添加することによって耐熱性は変更されなかった（一方では本発明に従う試験片Ｃと比較試験Ｂの間、そして、他方では本発明に従う試験Ｆと比較試験片Ｅとの間で同じ耐熱性値）けれども、ＬＥＤ耐性は、
−  比較試験片Ｂの「良好」から試験片Ｃの場合に「非常に良好」となり、
−  比較試験片Ｅの「非常に良好」から試験片Ｆの場合に「優良」となることにより、
大幅に改善されたことが観察された。
【０１２４】
一方で比較試験片ＡとＢを相互に比較し、他方で試験ＤとＥも相互に比較することにより、この表２から、有機ホスファイトの不在下で、水酸化マグネシウムの重量割合を変えることにより、ＬＥＤ耐性はすでに改善されている可能性があることも明らかになる。
【０１２５】
しかし、本発明に従う組成物中の水酸化マグネシウムと有機ホスファイトの組合せは、最も効率的なＬＥＤ耐性値を実現することを可能にし、その他の化合物およびそのそれぞれの重量割合は比較することができる。
【国際調査報告】
2014520190.tif 000004
2014520190.tif 000005
2014520190.tif 000006
2014520190.tif 000007